FR 2796645 A1 20010126 FR 9909587 A 19990723 L'invention a pour objet un nouveau matériau utilisable dans le domaine de la séparation et de la purification des gaz. Les techniques actuelles de séparation, que ce soit la distillation cryogénique ou l'adsorption sur zéolithes et les techniques de purification par distillation cryogénique ou catalytique des gaz industriels, ne sont pas toujours optimisées, ni en terme économique ni en terme de pureté. De nombreux travaux ont par ailleurs montré que des gaz, tels que l'oxygène, l'hydrogène ou le monoxyde de carbone, réagissent sélectivement et de façon réversible avec des complexes de métaux de transition. Ainsi, les complexes de cobalt (II) du cyclame ou du cyclène fixent aisément l'oxygène de l'air (Machida R.. Kimura E.. Kodama M.. Inorg. Chem. 1983. 22. 2055-2061) et conduisent à des espèces -peroxydiques en milieux aqueux. Cependant, la durée de vie des complexes oxygénés en solution est limitée car ces derniers peuvent subir des réactions de dégradation irréversibles (Martell A. E.. Basak A. K.. Rateioh C. J.. Pure Appl. Chem. 1988. 60, 1325-1329). Par ailleurs, la désoxygénation de ces espèces ne peut être réalisée par simple diminution de la pression partielle en dioxygène. Une amélioration de la réversibilité, nécessaire dans un procédé de séparation, nécessite une stabilisation de l'espèce intermédiaire superoxydique. Le greffage du ligand sur une matrice solide doit, à la fois ralentir l'évolution de l'espèce superoxydique en espèce peroxydique, limiter les réactions d'hydrolyse et faciliter la manipulation du complexe actif (Tsuchida E.. Nishide. H. Top. Curr. Chem. 1986, 32, 63-99). L'incorporation de complexes de cobalt avec des porphyrines, des phtalocyanines ou des cyclidènes dans des polymères organiques ou inorganiques, comme les gels de silice, et l'étude de l'interaction de ces matériaux avec l'oxygène, a déjà fait l'objet de plusieurs travaux. Le plus souvent, le complexe est synthétisé dans une première étape puis immobilisé sur le polymère par une liaison dative entre un atome d'azote d'un motif pyridine ou imidazole et le métal (Nishide H.. Suzuki T.. Kawakami H.. Tsuchida E.. J. Phvs. Chem. 1994. 98. 5084-5088 : Cameron J. H.. Graham S.. J. Chem. Soc. Dalton Trans. 1992. 385-391: Bowman R. G.. Basolo F.. Burwell Jr. R. L.. J. Am. Chem. Soc. 1975. 97. 5125-5129). Une autre approche consiste à fixer dans un premier temps, le ligand sur le polymère par une liaison covalente et à métaller ensuite (Wöhrle D., Gitzel J.. Krawczvk G.. Tsuchida E.. Ohno H., Okura I., Nishisaka T.. J. Macromol. Sci. Chem. 1988, A25. 1227-1254.: Barnes M. J.. Drago R. S.. Balkus Jr. K. J.. J. Am. Chem. Soc. 1988. 110. 6780-6785). Ainsi, le greffage sur gel de silice de ligands tétraazamacrocycliques et l'étude de la métallation de ces matériaux ont été réalisés (Gros C., Rabiet F.. Denat F.. Brandes S.. Chollet H.. Guilard R.. J Chem. Soc. Dalton Trans. 1996, 1209-1214). Le processus sol-gel a été étudié en détail (Hench L. L.. West J. K.. Chem. Rev. 1990. 90. 33-72) et présente une importance majeure dans la chimie des matériaux. Un des principaux intérêts de ce procédé réside dans la grande homogénéité des matériaux obtenus, leur conférant ainsi des propriétés spécifiques. Les précurseurs de type alcoxyde sont parmi les plus utilisés. Ainsi, l'hydrolyse du tétraéthoxysilane en solution dans un solvant organique, un alcool par exemple, conduit à une dispersion colloïdale de particules, issues de la polymérisation du précurseur, appelée sol. Ce sol évolue vers la formation d'un gel. Le séchage de ce gel par évaporation conduit à un xérogel, qui peut lui-même, être transformé en verre ou en céramique. Plus récemment, cette technique a permis l'élaboration de nouveaux matériaux hybrides organiques-inorganiques (Corriu R. J. P.. Leclercq, D.. Anaew. Chem. Int. Ed. 1996, 35, 1420-1436: Schubert U., Hüsing N., Lorenz A., Chem. Mater. 1995.7.2010-2027). Le pré- curseur est alors un composé organique porteur d'une ou de plusieurs terminaisons de type trialcoxysilyle [Si(OR3)] ou silyle [SiH3]. Diverses espèces organiques ont été utilisées telles des composés aromatiques, des motifs acétyléniques ou des amines linéaires et cycliques (Corriu R. J. P.. Leclercq D.. Angew. Chem. Int. Ed 1996. 35. 1420-1436: Khatib I. S.. Parish R. V.. J. Organomet. Chem. 1989. 369. 9-16 : Tsuda T.. Fuiiwara T.. J. Chem. Soc.. Chem. Commun. 1992, 1659-1661). Battioni et coll. ont incorporé par cette voie des porphyrines de manganèse et de fer dans un gel de silice et testé les propriétés catalytiques de ces nouveaux matériaux (Battioni P.. Cardin E.. Louloudi M.. Schôlihorn B.. Spyroulias G. A.. Mansuv D.. Travlor T. G.. Chem. Commun. 1996. 2037-2038). L'ancrage d'un complexe sur un polymère par une liaison dative entre une base et le métal, présente l'avantage d'activer le complexe et de stabiliser l'espèce superoxydique par l'encombrement de l'une des faces du complexe. Cependant, la liaison ainsi formée est faible. Le greffage du ligand par une liaison covalente conduit quant à lui à un matériau plus résistant. De façon générale, les méthodes d'incorporation des complexes de métaux de transition dans des matrices organiques ou inorganiques, n'ont jusqu'ici pu conduire à des matériaux compatibles avec les exigences du génie des procédés et donc utilisables dans des procédés industriels. En particulier, les caractéristiques d'un tel matériau doivent pouvoir être ajustées en termes de surface spécifique, de porosité, que ce soit le rayon, la forme ou la distribution de la taille des pores, et de granulométrie. La demanderesse a trouvé que le matériau, objet de la présente invention, permet de résoudre les problèmes exposés ci-dessus. L'invention a pour objet un composé de formule (1) : dans laquelle Wi, W2 et W3, identiques ou différents, représentent indépendamment les uns des autres, chacun un radical divalent choisi parmi ceux représentés par la formule générale (A) : -[(CT5T6)a-(CTlT2)n-[N(R4)1p-(CT3T4)m-(CT7T8)t,],- (A) dans laquelle p représente un nombre entier égal à 0 ou à 1, 1 représente un nombre entier supérieur ou égal à 1, et inférieur ou égal à 10 et plus particulièrement inférieur ou égal à 5, n et m, identiques ou différents, représentent chacun, indépendamment l'un de l'autre, un nombre entier inférieur ou égal à 3 et supérieur ou égal à 1, a et b, identiques ou différents, représentent chacun, indépendamment l'un de l'autre, un nombre entier inférieur ou égal à 2 et supérieur ou égal à 0, T1, T2, T3, T4, T5, T6, T7 et T8, identiques ou différents, représentent ou bien chacun, indépendamment les uns des autres, un atome d'hydrogène, un radical alkyle, linéaire ou ramifié, comportant de 1 à 15 atomes de carbone ou un radical [(hétéro)aryl]alkyle comportant de 7 à 12 atomes de carbone ou bien CT 1 T 2 et/ou CT3T4 et/ou CT5T6 et/ou CT 7 T 8. représente un groupe divalent-(C=O)-, R4 représente, un atome d'hydrogène, un radical alkyle, linéaire ou ramifié, comportant de 1 à 15 atomes de carbone, non substitué ou substitué par ou plusieurs groupes fonctionnels, un radical [(hétéro)aryl]-alkyle comportant de 7 à 12 atomes de carbone, ou un radical représenté par la formule générale (B) : Rs-Si(Xi)(X2)(X3) (B) dans laquelle X1, X2, et X3, identiques ou différents, représentent chacun, indépendamment les uns des autres, un atome d'hydrogène, un atome d'halogène ou un radical OR6, dans lequel Re représente un atome d'hydrogène ou un radical alkyle comportant de 1 à 4 atomes de carbone, R5 représente un radical divalent dérivé d'une chaîne hydrocarbonée aliphatique saturée ou insaturée comportant de 1 à 10 atomes de carbone, dans laquelle sont éventuellement inclus, un ou plusieurs chaînons structuraux choisis parmi le groupe arylène ou les fragments -O-, -S-, -O-C(=O)-, -N(R7)-, -C(=O)- ou -N(R7)-, dans lesquels R7 représente un atome d'hydrogène, un radical hydrocarboné aliphatique comportant de 1 à 6 atomes de carbone, un radical benzyle ou un radical phénéthyle, ladite chaîne étant non substituée ou substituée par un ou plusieurs radicaux choisis parmi les atomes d'halogène, le groupe hydroxy, les radicaux alkyle comportant de 1 à 4 atomes de carbone ou les radicaux benzyle ou phénéthyle ; R1, R2 et R3, identiques ou différents, représentent chacun, indépendamment les uns des autres et de R4, un atome d'hydrogène, un radical alkyle, linéaire ou ramifié, comportant de 1 à 15 atomes de carbone, non substitué ou substitué par ou plusieurs groupes fonctionnels, un radical [(hétéro)aryl]alkyle comportant de 7 à 12 atomes de carbone, ou un radical représenté par la formule générale (B), telle que définie précédemment, étant entendu que le composé de formule (I) comporte plus de six atomes d'azote cycliques. Comme composés de formule (I) comportant plus de six atomes d'azote cycliques, on peut citer par exemple, les composés dérivés du 1,4,8,11,15,18,22, 25-octaazacyclooctacosane, comportant huit atomes d'azote cycliques ou les composés dérivés du 1,4,7,10,13,16,19,22,25,28,31,34,37,40,43,46-hexadécaazacyclooctatétracon- tane ou du 1,4,8,11,15,18,22,25,29,32,36,39,43,46,50,53hexadécaazacyclohexapentacontane, comportant 16 atomes d'azote cycliques. Par groupe fonctionnel, on désigne notamment dans les définitions de R1, R2, R3 et R4, les groupes carboxy (C02H), carboxamido (CONH2), sulfo (S03H), dihydrogénophosphonate (P03H2), sous forme libre ou estérifiée. L'invention a notamment pour objet, un composé de formule (I) telle que définie précédemment, dans laquelle, lorsque T1, T2, T3, T4, T5, T6, T7 et T8, représentent un atome d'hydrogène ou un radical alkyle, T1 est identique à T2, T3 est identique à T4, T5 est identique à Te et T7 est identique à T8 et plus particulièrement un composé de formule (1) telle que définie précédemment, dans laquelle lorsque T1, T2, T3, T4, T5, T6, T7 et T8, représentent un radical alkyle, il s'agit du radical méthyle. L'invention a plus particulièrement pour objet un composé de formule (I) telle que définie précédemment, dérivé du 6,6,13,13,20,20,27,27-octaméthyl 1,4,8,11,15,18,22,25-octaazacyclooctacosane, du 6,6,13,13,20,20,27,27-octa- méthyl 1,4, 8,11,15,18,22,25-octaazacyclooctacosane-2, 3,16,17-tétraone, du 1,4,7,10,13,16,19,22,25,28,31,34,37,40,43,46-hexadécaazacyclooctatétraconta ne-2,3,14,15,26,27,38,39-octaone ou du 1,4,8,11,15,18,22,25,29,32,36,39,43,- 46,50,53-hexadécaazacyclohexapentacontane-2,3,16,17,30,31,44,45-octaone. Selon un autre aspect particulier de la présente invention, celle-ci a pour objet, le composé de formule (I) telle que définie précédemment, dans laquelle Ri, R2, R3 et R4, identiques ou différents, représentent, indépendamment les uns des autres, soit un atome d'hydrogène, soit un radical de formule (B1) : [( C=O )-N H]c-[CH2-CH (0 H) ]y-( C H2)o-( Q)q-( CH2)r-(Ar)s-( CH2)t-(U)u-( CH2)\ÎSi (X)3 dans laquelle o, r, t, v, identiques ou différents, représentent chacun, indépendamment les uns des autres, un nombre entier supérieur ou égal à 0 et inférieur ou égal à 6, c, y, q, s et u, identiques ou différents, représentent indépendamment les uns des autres, un nombre entier égal à 0 ou à 1, Q et U, identiques ou différents, représentent chacun, indépendamment l'un de l'autre, un atome d'oxygène, un atome de soufre ou un des groupes, -O-CO-, -CO-O-, NH-CO-,-CO-NH- ou-NH-, Ar représente un groupe arylène et notamment un groupe phénylène, X représente un atome d'hydrogène ou un des radicaux méthoxy ou éthoxy, étant entendu que lorsque c et q sont égaux à 1, la somme y+o est différente de zéro, que lorsque q est égal à 1 et que u est égal à 0, la somme r+s+t+v est différente de 0, que lorsque u est égal à 1, v est différent de 0, que lorsque u est égal à 1 et que q est égal à 0, la somme y+o+r+s+t est différente de 0, que lorsque s est égal à 0, et que q et u sont chacun égaux à 1, la somme r+t est différente de 0, et que la somme a+y+o+r+t+v est inférieure ou égale à 12. Dans une variante préférée de la présente invention, le radical de formule (B1) telle que définie précédemment, est choisi parmi les radicaux 3- (triéthoxysilyl) propyle, 3-[[3-(triéthoxysilyl) propyl] oxy] 2-hydroxy propyle, [4- [[[3-(triéthoxysilyl) propyl] amino] méthyl] phényl] méthyle, 4-[(triéthoxysilyl) phényl] propyle, 3-oxo 3-[[3-(triéthoxysilyl) propyl] oxy] propyle, 2-oxo 2-[[3- (triéthoxysilyl) propyl] amino] éthyle, [[3-(triéthoxysilyl) propyl] amino] carbonyle ou 4-[(triéthoxysilyl) phényl] méthyle. L'invention a tout particulièrement pour objet les composés dont les noms suivent : le 6,6,13,13,20,20,27,27-octaméthyl 1,4,8,11,15,18,22,25-octakis[[[3-(triéthoxy- silyl)propyl]amino]carbonyl] 1,4,8,11,15,18,22,25-octaazacyclooctacosane, le 6,6,13,13,20,20,27,27-octaméthyl 8,11,22,25-tétrakis[[(3-(triéthoxysilyl)pro- pyl]amino]carbonyl]1,4,8,11,15,18,22,25-octaazacyclooctacosane-2,3,16,17tétraone, le 7,10,19,22,31,34,43,46-octakis[[[3-(triéthoxysilyl)propyl]amino]carbonyl] 1,4, 7,10,13,16,19,22,25,28,31,34,37,40,43,46-hexadécaazacyclooctatétracontane- 2,3,14,15,26,27,38,39-octaone, le 8,11,22,25,36,39,50,53-octakis[[[3-(triéthoxysilyl)propyl]amino]carbonyl] 1,4, 8,11,15,18,22,25,29,32,36,39,43,46,50,53hexadécaazacyclohexapentacontane -2,3,16,17,30,31,44,45-octaone ou le 6,6,13,13,20,20,27,27-octaméthyl 8,11,22,25-tétrakis[4- [(triéthoxysilyl)phényl] méthyl] 1,4,8,11,15,18,22,25-octaazacyclooctacosane- 2.3,16,17-tétraone, Selon un autre aspect de la présente invention, celle-ci a pour objet un procédé de préparation du composé de formule (1) telle que définie précédem- ment, caractérisé en ce que : a) l'on fait réagir un composé de formule (C) Z-R'5-SI(X1)(X2)(3) (C) dans laquelle Xi, X2, et X3, identiques ou différents, représentent chacun, indépendamment l'un de l'autre un atome d'hydrogène, un atome d'halogène ou un radical OR6, dans lequel R6 représente un atome d'hydrogène ou un radical alkyle comportant de 1 à 4 atomes de carbone, R'5 représente un radical divalent dérivé d'une chaîne hydrocarbonée aliphatique saturée ou insaturée comportant de 1 à 10 atomes de carbone, dans laquelle sont éventuellement intercalés, un ou plusieurs chaînons structuraux choisis parmi le groupe arylène, ou les fragments -0-, -S-, O-C(=O)-, -N(R7)-C(=O)-, ou -N(R7)-, dans lesquels R7 représentent un atome d'hydrogène, un radical hydrocarboné aliphatique comportant de 1 à 6 atomes de carbone, un radical benzyle ou un radical phénéthyle, ladite chaîne étant non substituée ou substituée par un ou plusieurs radicaux choisis parmi les atomes d'halogène, le groupe hydroxy, les radicaux alkyle comportant de 1 à 4 atomes de carbone ou les radicaux benzyle ou phénéthyle, Z représente un groupe fonctionnel capable de réagir avec un fonction amine secondaire, =N-H, pour former une liaison covalente N-C, avec un composé de formule (I'): dans laquelle W'1, W'2 et W'3, identiques ou différents, représentent indépendamment les uns des autres, chacun un radical divalent choisi parmi ceux représentés par la formule générale (A'): -[(CTsTs)a-(%T,T2) [M(R'4)]a-(CTsT4)m-(CTTB)br (A') dans laquelle, a, b, 1, p, n, m, Ti, T2, T3 T4 T5, Te, T7 et T8 ont la même définition que pour la formule (A) telle que définie précédemment et R'4 représente, un atome d'hydrogène, un radical alkyle, linéaire ou ramifié, comportant de 1 à 15 atomes de carbone ou un radical [(hétéro)aryl]alkyle comportant de 7 à 12 atomes de carbone, R'1 et R'2, et R'3, identiques ou différents, représentent chacun, indépendamment l'un de l'autre et de R4, un atome d'hydrogène, un radical alkyle, linéaire ou ramifié, comportant de 1 à 15 atomes de carbone ou un radical [(hétéro)aryl]alkyle comportant de 7 à 12 atomes de carbone, étant entendu qu'au moins un de ces atomes d'azote cycliques est non substitué, pour former le composé de formule (I) tel que défini précédemment et, si désiré, b) l'on fonctionnalise tout ou partie des azotes cycliques non substitués, dudit composé de formule (1), pour former un composé de formule (Id), correspondant à la formule (I) telle que définie précédemment, dans laquelle au moins un des R1, R2, R3 ou R4, représente un radical -(CH2),-C(=O)-V, dans le- quel w et V sont tels que définis précédemment. Par groupe fonctionnel capable de réagir avec une amine secondaire, on désigne notamment par Z, ceux qui réagissent selon un mécanisme de substitution nucléophile tel que par exemple, les radicaux halogène et notamment les radicaux bromo ou iodo, ou ceux qui réagissent selon un mécanisme d'addition éléctrophile, tels que par exemple, la fonction époxy qui conduit à un fragment N-CH2-CH(OH)-; il peut s'agir aussi d'une fonction carboxy libre salifiée ou estérifiée ou d'un groupe insaturé CH2=CH-qui conduit à un fragment NCH2-CH2-, par une réaction de type "Michael", selon un mécanisme d'addition nucléophile ou d'une fonction isocyanate qui conduit à un fragment N-(C=O)- NH-. Ces exemples n'ont pas de caractère limitatif et il va de soi que tout groupe fonctionnel connu de l'homme du métier à la date de dépôt de la présente demande de brevet, comme étant capable de réagir avec une fonction amine secondaire pour former une liaison covalente N-C, fait partie intégrante de la description de la présente invention. Les composés de formule (Ci): Z'-(CH2)0-(Q)q-(CH2)r-(Ar)s-(CH2)r(U)u-(CH2)v-Si(X)3 (Ci), dans laquelle o, q, r, s, t, u, v, Q, Ar, U et X ont la même définition pour la formule (Bi) telle que définie précédemment, Z' représente soit un radical halo, notamment un radical bromo ou un radical iodo, soit un groupe oxiran-2-yle, soit un groupe éthényle, soit un radical isocyanato, la somme q + s est égale à 0 ou à 1, étant entendu que lorsque q est égal à 1, et que Z' représente un radical halo ou un radical isocyanato, o est différent de 0, que lorsque q est égal à 1 et que u est égal à 0, la somme r+s+t+v est différente de 0, que lorsque u est égal à 1, v est différent de 0, que lorsque u est égal à 1 et que q est égal à 0, la somme o+r+s+t est différente de 0, que lorsque s est égal à 0, et que q et u sont chacun égaux à 1, la somme r + t est différente de 0, et que la somme o+r+t+v est inférieure à 6, et notamment le (triéthoxy) (3-iodopropyl) silane, le 2-[[[3-(triéthoxysilyl) propyl] oxy] méthyl]oxiranne, le N-[[4-(bromométhyl) phényl] méthyl] N-[3-(triéthoxysilyl) propyl] amine, le (triéthoxy) [(4-iodométhyl) phényl] silane, le propènoate de 3-(triéthoxysilyl) propyle, le N-[3-(triéthoxysilyl) propyl] bromoacétamide ou le (triéthoxy) (3-isocyanatopropyl) silane, sont particulièrement appropriés à la mise en #uvre du procédé selon l'invention. Selon un autre aspect de la présente invention, celle-ci a pour objet un gel de polysiloxane (III) incorporant des polyazamacrocycles et des complexes métalliques de ces ligands azotés, caractérisé en ce qu'il est susceptible d'être obtenu à partir de l'hydrolyse d'un composé de formule (1) telle que définie précédemment conduisant à la formation d'un gel de polysiloxane incorporant des motifs de polyazamacrocycles non métallés (III'), suivie de l'action d'un sel métallique sur ledit gel (III'), ainsi que le procédé de préparation du gel de polysiloxane (III) ainsi mis en oeuvre, à partir du composé de formule (I) telle que définie précédemment. L'invention a plus particulièrement pour objet, le gel de polysiloxane (1111) dans lequel l'élément métallique est choisi parmi le cobalt ou le cuivre. Selon un autre aspect de la présente invention, celle-ci a pour objet un gel de polysiloxane (IV) incorporant des polyazamacrocycles et des complexes métalliques de ces ligands azotés, caractérisé en ce qu'il est susceptible d'être obtenu à partir de l'action d'un sel métallique sur un composé de formule (I) telle que définie précédemment, conduisant à la formation d'un complexe organométallique dudit métal avec ledit composé de formule (1), suivie de l'hydrolyse dudit complexe organométallique, ainsi que le procédé de préparation du gel de polysiloxane (IV) ainsi mis en oeuvre, à partir du composé de formule (I) telle que définie précédemment. L'invention a plus particulièrement pour objet, le gel de polysiloxane (IV,) dans lequel l'élément métallique est choisi parmi le cobalt ou le cuivre. Le cation métallique intervenant dans la composition du gel de polysiloxane (III) ou est notamment choisi parmi les cations de U, Pu, Am, Eu, Ce, Cr, Gd, Mn, Fe, Co, Ni, Cu, Zn, Ag, Cd, Au, Hg ou Pb, et est de préférence un cation Cu++ ou Co++. Dans un dernier aspect de la présente invention, celle-ci a pour objet l'utilisation de ces gels hybrides métallés tels que définis précédemment, pour séparer un gaz déterminé d'un mélange de gaz ; cette utilisation se caractérise par la mise en contact dudit mélange de gaz avec un des gels hybrides métallés (III) ou (IV), tels que définis précédemment, dans des conditions permettant l'absorption dudit gaz à séparer, suivie d'une phase de désorption dudit gaz fixé sur ledit gel et d'une phase de récupération dudit gaz désorbé Cette utilisation est de préférence appliquée à la séparation de l'oxygène de l'air, soit dans le but de produire de l'oxygène pur, soit dans le but d'éliminer l'oxygène de l'air. Les gels non métallés (III') peuvent être mis en #uvre pour purifier les liquides, qui doivent nécessairement être exempts de tout cation métallique, notamment ceux utilisés dans l'industrie électronique, comme par exemple le peroxyde d'hydrogène dilué ou concentré. Les gels non métallés (III') peuvent aussi être mis en #uvre pour purifier les gaz par adsorption des impuretés gazeuses indésirables. Les exemples suivants illustrent l'invention et notamment les deux voies de synthèse précédemment décrites, selon un procédé sol-gel, de nouveaux polysiloxanes incorporant des polyazacycloalcanes et des complexes métalliques de ces ligands azotés. Comme le montrent ces exemples, la diversité des précurseurs utilisés, l'addition éventuelle de tétraalkoxysilane lors de l'étape de gélification, les variations dans les conditions opératoires, permettent d'obtenir des matériaux de composition et de texture variable, tant en termes de concentration de ligand ou de complexe dans le solide, que de porosité et surface spécifique. Dans des conditions de synthèse rigoureusement identiques, les solides obtenus présentent des caractéristiques identiques, montrant ainsi une bonne reproductibilité de la méthode. Les avantages de cette méthode résident donc essentiellement dans la possibilité d'ajuster les caractéristiques du matériau en fonction des exigences du génie des matériaux. PARTIE EXPERIMENTALE A)-Synthèse des précurseurs La synthèse des précurseurs est réalisée sous atmosphère d'azote, les macrocycles azotés de départ comportant 8 ou 16 atomes d'azote sont obtenus selon la méthode décrite dans Tripier R, Siri 0, Rabiet F, Denat F, Guilard R, Tetrahedron Lett.. 40, 1999. 79-82. Exemple 1 : 6.6.13.13. 20,20,27,27-octaméthyl 1.4.8,11,15,18,22,25-octakis I 3-(triéthoxvsilyl) propyll aminci carbonyll 1.4.8,11,15,18,22,25-octaaza- cyclooctacosane. Dans un tube de Schlenk de 200cm3, on dissout 0,69g (1,35mmoles) de 6,6,13,13,20,20,27,27-octaméthyl-1,4,8,11,15,18,22,25-octaazacyclooctaco- sane dans 20cm3 de tétrahydrofuranne (THF) anhydre. On ajoute rapidement 3,2g (12,9mmoles) de (3-isocyanatopropyl)triéthoxysilane. Le mélange réactionnel est agité à température ambiante pendant 12 heures. Après évaporation du solvant, le solide obtenu est lavé deux fois avec 50cm3 de pentane anhydre. On obtient 1,97g du composé attendu, sous forme d'une poudre blanche. Rdt = 60%. RMN 'H (200 MHz. COCI) (ô en ppm) 0,61 (m, 16H) ; 0,93 (m, 24H) ;1,19 (t, 72H) ; 1,6-1,8 (m, 32H) ; 3,1-3,2 (m, 32H) ; 3,79 (q, 48H). Exemple 2 : 6,6.13.13.20.20.27,27-octaméthyl 8,11,22,25-tétrakisrrr3-itriéth oxysilyl)propyllaminolcarbony111.4,8,1 1.15,18.22,25-octaazacyclooctacosane-2.3,16.17-tétraone. Dans un tube de Schlenk de 200cm3, on introduit 0,5g (0,88mmole) de 6,6,13,13,20,20,27,27-octaméthyl-1,4,8,11,15,18,22,25-octaazacyclooctacosa- ne-2,3,16,17-tetraone et 50 cm3 de THF anhydre. On ajoute rapidement 0,92g (3,7mmoles) de 3-isocyanatopropyltriéthoxysilane. Le mélange réactionnel est agité à température ambiante pendant 7h. Le solide obtenu après évaporation du solvant est traité comme à l'exemple 1. On obtient ainsi 1,11 g du composé attendu, sous forme d'une poudre blanche. Rdt = 81 %. RMN 1H (500 MHz. DMSO de (# en ppm) 0,50 (m, 8H) ; 0,72(m, 24H) ; 1,08 (t, 36H) ; 1,44 (m, 8H) ; 2,8-3,3 (m, 32H) ; 3,67 (q, 24H). RMN 13C (125 MHz. DMSO d6) (# en ppm) 8,3 ; 19,0 ; 24,4 ; 38,7 ; 44,1 ; 46,5 ; 58,5 ; 159,2 ; 160,8. Analyse élémentaire pour CH,40N,3O2oS14. C H N Calculés 52,4% 9,1% 10,8% Trouvés 51,7% 8,9% 10,8% Exemple 3 : 7.10.19.22.31.34.43.46-octakisrrr3-ftriéthoxvsilvl)propvnaminolcarbony111.4.7.10,13.16.19.22.25,28.31,34,37,40,43,46-hexadécaazacyclooctatétra-contane-2.3,14,15,26,27,38,39-octaone Dans un tube de Schlenk de 200cm3, on introduit 0,37g (0,46mmole) de 1,4,7,10,13,16,19,22,25,28,31,34,37,40,43,46-hexadecaazacyclooctatétracon- tane-2,3,14,15,26,27,38,39-octaone et 50 cm3 de THF anhydre. On ajoute rapidement 0,963g (3,9mmoles) de 3-isocyanatopropyltriéthoxysilane. Le mélange réactionnel est porté à reflux pendant 12h. Le solide obtenu après évaporation du solvant, est traité comme à l'exemple 1. On obtient 0,80g du composé attendu, sous forme d'une poudre blanche. Rdt = 62%. RMN 'H (200 MHz. CDCl3) (# en ppm) 0,62 (m, 16H) ; 1,19 (t, 72H) ; 1,61 (m, 16H) ; 3,1-3,5 (m, 64H) ; 3,79(q, 48H) . Analyse élémentaire pour C,2H232N24O40S8: C H N Calculés 48,4% 8,4% 12,1% Trouvés 45,0% 7,8% 13,9% Exemple 4: 8,11,22,25,36,39,50,53-octakisrrr3-(triéthoxysilyllorogyllami nolcarbonyll 1.4.8.11.15.18.22.25.29.32.36.39.43.46.50.53-hexadécaazacvelohexapentacontane-2.3,16,17,30,31,44,45-octaone Dans un tube de Schlenk de 200cm3, on introduit 0,5g (0,55mmole) de 1,4,8,11,15,18,22,25,29,32,36,39,43,46,50,53-hexadecaazacyclohexapenta- contane-2,3,16,17,30,31,45,46-octaone et 100cm3 de THF anhydre. On ajoute rapidement 1,14g (4,6mmoles) de 3-isocyanatopropyltriéthoxysilane et le mélange réactionnel est porté à reflux pendant 12h. Le solide obtenu après évaporation du solvant est traité comme à l'exemple 1. On obtient 1,10 g du composé attendu, sous forme d'une poudre blanche. Rdt = 70%. RMN 'H (200 MHz. CDC13) (# en ppm) 0,62 (m, 16H) ; (t, 72H) ; 1,5-1,8 (m, 32H) ; 3,0-3,3(m,64H) ; 3,75 (q, 48H). Analyse élémentaire pour C12of:k48N24040Si : C H N Calculés 49,8% 8,7% 11,6% Trouvés 46,6% 8,3% 13,1% Exemple 5 : le 6.6.13.13.20.20.27.27 -octaméthvl 8.11.22,25-tétrakisf4-(tri- étho sil 1 hén méthvll 1 4 8 11 15 18 22 25-octaazac clooctacosane- 2.3.16.17-tétraone Dans un tube de Schlenk de 200cm3, on introduit 1g (1,76mmoles) de 6,6,13,13,20,20,27,27-octaméthyl 1,4,8,11,15,18,22,25-octaazacyclooctacosa- ne-2,3,16,17-tetraone, 2,07g (0,015mole) de K2CO3, et 30cm3 de THF anhydre. On ajoute goutte à goutte, 2,67g (7mmoles) de triéthoxy [(4-iodophényl)méthyl] silane. Le mélange réactionnel est agité à température ambiante pendant 12h puis porté au reflux pendant 3h. Après retour à température ambiante, le solide résiduel (K2C03) est filtré, lavé avec 2 fois 20 cm3 de THF anhydre. Le solvant est évaporé et on obtient 2,6g du composé attendu, sous forme d'une poudre légèrement jaune. Rdt = 94 %. RMN 'H (500 MHz. CDCI3) (5 en pprm 0,8-0,9 (m, 24H) ; (t, 36H) ; 2,2-3,7 (m, 32H) ; 3,83 (q, 24H) ; 7,2-7,6 (m, 16H). RMN '3C (125 MHz. CDC13) (ô en ppm) 18,6 ;23,9 ; 37,5 ;49,5 ; 59,1 ; 62,5 : 129,1 ; 135,3 ; 160,4. B)-Svnthèse des gels Dans un pilulier, on place dans l'ordre suivant, un des précurseurs préparés aux exemples 1 à 5, le solvant, la quantité d'eau nécessaire (soit 1,5 équivalents par rapport au nombre d'atomes de silicium) et le catalyseur. Le temps de gélification tg est mesuré à partir de l'instant ou tous les réactifs ont été introduits. Les gels obtenus sont ensuite soumis à un vieillissement pendant 5 jours à température ambiante, puis ils sont broyés, puis lavés à l'éthanol puis à l'éther diéthylique, et enfin séchés à 100 C sous pression de 20 mm Hg pendant 12h. O-Synthèse des co-gels : Les co-gels sont synthétisés et traités comme décrit précédemment mais en ajoutant 10 équivalents de tétraéthoxysilane (TEOS) dès le départ au précurseur. La quantité d'eau nécessaire à l'hydrolyse est calculée en ajoutant 1,5 équivalents par rapport au nombre d'atomes de silicium présents dans le précurseur à 2 équivalents par rapport au TEOS. Exemple 6 : Préparation d'un gel du composé préparé à l'exemple 1 (gel 6) Le gel est obtenu à partir de 0,5g (0,2 mmole) du précurseur préparé à l'exemple 1, de 1,4cm3 de THF, de 0,07cm3 d'eau et de 0,2cm3 d'une solution 0,1 Molaire de TBAF (fluorure de tétrabutylammonium) dans Je THF. Le temps de gélification Tg est de 4 jours à 19 C. Après le traitement, 0,31g de gel sont obtenus sous forme d'une poudre blanche. RMN 29Si CP MAS (# en ppm) -45 ; -49 ; -58 ; -67. RMN 13C CP MAS (# en ppm) 9,6 ; 18,9 ; 24,6 ; 40-56 ; 58,5 ; 89,9 ;159,8. Analyse élémentaire pour CHN,60 oSiB C H N Calculés 45,2% 6,6% 14,1% Trouvés 42,9% 7,9% 11,9% Analyse BET : Surface spécifique Exemple 7 : Préparation d'un co-ael du composé préparé à l'exemple 1 (co-gel 7) Le co-gel est obtenu à partir de 0,5g (0,2mmole) du précurseur préparé à l'exemple 1, de 0,21g (Immole) de TEOS, de 1,2cm3 de THF, de 0,079cm3 d'eau et de 0,2cm3 d'une solution 0,1 Molaire de TBAF dans le THF. Le temps de gélification Tg est de 4 jours à 19 C. Après traitement, 0,38g de co-gel sont obtenus sous forme d'une poudre blanche. RMN 29Si CP MAS (# en ppm) -46; -58; -64; -100 --110. RMN 13C CP MAS (# en ppm) 10,0 ; 19,2 ; 24,3 ; 40-56 ; 58,5 ; 92,4 ;160,2. Analyse BET : Surface spécifique Exemple 8 : Préparation d'un gel du composé préparé à l'exemple 2 (gel 8) Le gel est obtenu à partir de 0,7 g (0,45mmole) du précurseur préparé à l'exemple 2, 6,3cm3 de THF, 0,05cm3 d'eau et 0,45cm3d'une solution 0,1 Molaire de TBAF dans le THF. Tg = 1 jour à 19 C. Après traitement, 0,44g de gel sont obtenus sous forme d'une poudre blanche. RMN 29Si CP MAS (# en ppm) -45 ; -59 ; -65. RMN 13C CP MAS (# en ppm) 11,1; 18,9 ;24,8 ; 38,4 ; 46,6 ;58,6 ; 94,9 ; 160,6. Analyse élémentaire pour C44H80N12O14Si4 C H N Calculés 47,5% 7,3% 15,1% Trouvés 47,7% 8,1 % 14,3% Analyse BET : Surface spécifique Exemple 9 : Préparation d'un gel du composé préparé à l'exemple 3 (-Ciel 9) Le gel est obtenu à partir de 0,6g (0,263mmole) du précurseur préparé à l'exemple 3, 6,2cm3 de THF, 0,07 ml d'eau et 0,2cm3 d'une solution 0,1 Molaire de TBAF dans le THF. Tg = 15 jours à 19 C. Après traitement, 0,35g de gel sont obtenus sous forme d'une poudre blanche. RMN z9Si CP MAS (ô en pprrri -44 ; -52 ; -58 ; -67 RMN 13C CP MAS (# en ppm) 11,2 ; 18,9 ; 24,4 ; 40-46 ; 58,8 ; 94,5 ; 160,7. Analyse élémentaire pour C64H112N24O28Si8 C H N Calculés 40,7% 6,0% 17,8% Trouvés 39,6% 6,9% 14,9% Analyse BET : Surface spécifique Exemple 10 : Préparation d'un gel du composé préparé à l'exemple 4 (-ciel 10) Le gel est obtenu à partir de 0,5g (0,173mmole) du précurseur préparé à l'exemple 4, 6,9cm3 de méthanol, 0,037cm3 d'eau et 0,173cm3 d'une solution 0,1 Molaire de TBAF dans le THF. Tg RMN 29Si CP MAS (# en ppm) -59 ; -65. RMN 13C CP MAS (# en ppm) 11,5 ; 24,9 ; 40-46 ; 95 ; 160,4. Analyse élémentaire pour C72H,28N24O2gS1 C H N Calculés 43,2% 6,5% 16,8% Trouvés 40,8% 6,5% 15,5% Analyse BET : Surface spécifique Exemple 11 : Préparation d'un gel du composé préparé à l'exemple 5 (gel 11) Le gel est obtenu à partir de 1,5g (0,951 mmole) du précurseur préparé à l'exemple 5, 10cm3 de THF, 0,103cm3 d'eau et 0,095cm3 d'une solution 0,1 Molaire de TBAF dans le THF. Tg Analyse BET : Surface spécifique D)-Métallation des -ciels et co-gels Dans un tube de Schlenk, sous atmosphère d'argon, on mélange le gel ou le co-gel avec 4 équivalents de sel métallique (CuCl2) préalablement déshydraté dans 10 ml de méthanol distillé et séché sur tamis moléculaire. Le mélange réactionnel est porté au reflux pendant 12 h puis filtré et lavé avec 20cm3 de méthanol (10 puis 2 x 5cm3). Le nombre de milliéquivalents de cuivre séquestré, mesuré par fluorescence X, permet de déterminer un rendement de métallation. Exemple 12 : Métallation du gel 6 A partir de 100mg de gel 6 et de 33,6mg de CuCl2, on obtient 105mg d'une poudre vert clair. Rdt de métallation = 18%. Analyse BET : Surface spécifique Volume de dioxvaène (VO2) chimisorbé après traitement 4h à 250 C : 1,18Ncc/g (50% d'oxygénation). Exemple 13 : Métallation du co-gel 7 A partir de 100mg de co-gel 7 et de 28mg de CuCl2, on obtient105 mg d'une poudre vert clair. Rdt de métallation = 23%. Analyse BET : Surface spécifique Exemple 14 : Métallation du -gel 11 : A partir de 320mg de gel 11et 161mg de CuCl2, on obtient 390mg d'une poudre marron-vert. Rdt de métallation = 97% (1,378mmol/g). Analyse BET : Surface spécifique Volume d'azote (VN2)physisorbé après traitement 12h à 250 C : 0. VO2 chimisorbé après traitement 2h30 à 150 C : 1,24 Ncc/g (8% d'oxygénation). VO2 chimisorbé après traitement 5h à 250 C : 2,73 Ncc/g (18% d'oxygénation). VO2 chimisorbé après traitement 10h à 250 C : 3,46 Ncc/g (22% d'oxygénation). VO2 chimisorbé après traitement 7h à 250 C : 3,67 Ncc/g (24% d'oxygénation). REVENDICATIONS 1. Composé de formule (I): dans laquelle W1, W2 et W3, identiques ou différents, représentent indépendamment les uns des autres, chacun un radical divalent choisi parmi ceux représentés par la formule générale (A) : -[(CT5T6)a-(CTlT2)n-[N(R4)]p-(CT3T4)m-(CT7T8)b],- (A) dans laquelle p représente un nombre entier égal à 0 ou à 1, 1 représente un nombre entier supérieur ou égal à 1 et inférieur ou égal à 10 et plus particulièrement inférieur ou égal à 5, n et m, identiques ou différents, représentent chacun, indépendamment l'un de l'autre, un nombre entier inférieur ou égal à 3 et supérieur ou égal à 1, a et b, identiques ou différents, représentent chacun, indépendamment l'un de l'autre, un nombre entier inférieur ou égal à 2 et supérieur ou égal à 0, T1, T2, T3, T4, T5, T6, T7 et T8, identiques ou différents, représentent ou bien chacun, indépendamment les uns des autres, un atome d'hydrogène, un radical alkyle, linéaire ou ramifié, comportant de 1 à 15 atomes de carbone ou un radical [(hétéro)aryl]alkyle comportant de 7 à 12 atomes de carbone ou bien CT1T2 et/ou CT3T4 et/ou CT5T6 et/ou CT7T8, représente un groupe divalent-(C=O)-, R4 représente, un atome d'hydrogène, un radical alkyle, linéaire ou ramifié, comportant de 1 à 15 atomes de carbone, non substitué ou substitué par ou plusieurs groupes fonctionnels, un radical [(hétéro)aryl]-alkyle comportant de 7 à 12 atomes de carbone, ou un radical représenté par la formule générale (B) : R5-Si(Xl)(X2)(X3) (B) dans laquelle X1, X2, et X3, identiques ou différents, représentent chacun, indépendamment les uns des autres, un atome d'hydrogène, un atome d'halogène ou un radical OR6, dans lequel R6 représente un atome d'hydrogène ou un radical alkyle comportant de 1 à 4 atomes de carbone, R5 représente un radical divalent dérivé d'une chaîne hydrocarbonée aliphatique saturée ou insaturée comportant de 1 à 10 atomes de carbone, dans laquelle sont éventuellement inclus, un ou plusieurs chaînons structuraux choisis parmi le groupe arylène ou les fragments -O-, -S-, -O-C(=O)-, -N(R7)-. -C(=O)- ou -N(R7)-, dans lesquels R7 représente un atome d'hydrogène, un radical hydrocarboné aliphatique comportant de 1 à 6 atomes de carbone, un radical benzyle ou un radical phénéthyle, ladite chaîne étant non substituée ou substituée par un ou plusieurs radicaux choisis parmi les atomes d'halogène, le groupe hydroxy, les radicaux alkyle comportant de 1 à 4 atomes de carbone ou les radicaux benzyle ou phénéthyle ; R1, R2 et R3, identiques ou différents, représentent chacun, indépendamment les uns des autres et de R4, un atome d'hydrogène, un radical alkyle, linéaire ou ramifié, comportant de 1 à 15 atomes de carbone, non substitué ou substitué par ou plusieurs groupes fonctionnels, un radical [(hétéro)aryl]alkyle comportant de 7 à 12 atomes de carbone ou un radical représenté par la formule générale (B), telle que définie précédemment, étant entendu que le composé de formule (I) comporte plus de six atomes d'azote cycliques. 2. Composé de formule (I) telle que définie à la revendication 1, dans laquelle, lorsque T1, T2, T3, T4, T5, T6, T7 et T8, représentent un atome d'hydrogène ou un radical alkyle, T1 est identique à T2, T3 est identique à T4, T5 est identique à T6 et T7 est identique à T8 3. Composé de formule (1) telle que définie à la revendication 1 ou 2, dans laquelle lorsque T1, T2, T3, T4, T5, T6, T7 et T8, représentent un radical alkyle, il s'agit du radical méthyle. 4. Composé de formule (1) telle que définie à l'une des revendications 1 à 3, dérivé du 6,6,13,13,20,20,27,27-octaméthyl 1,4,8,11,15,18,22,25octaazacyclooctacosane, du 6,6,13,13,20,20,27,27-octa-méthyl 1,4,8,11,15,18,22,25-octaazacyclooctacosane-2,3,16,17-tétraone, du 1,4,7,10,13,16,19,22,25,28,31,34,37,40,43,46 hexadécaazacyclooctatétra- contane-2,3,14,15,26,27,38,39-octaone ou du 1,4,8,11,15,18,22,25,29,32,36,39,43,46,50,53-hexadécaaza cyclohexapenta- contane-2, 3,16,17,30, 31,44,45-octaone. 5. Composé de composé de formule (1), telle que définie à l'une des revendications 1 à 4, dans laquelle Ri, R2, R3 et R4, identiques ou différents, représentent, indépendamment les uns des autres, soit un atome d'hydrogène, soit un radical de formule (Bi) : [(C=O)-NH]c-[CH2-CH(OH)]y-(CH2)o-(Q)q-(CH2)r-(Ar)s-(CH2)r(U)u-(CH2)v-Si(X)3 dans laquelle o, r, t, v, identiques ou différents, représentent chacun, indépen- damment les uns des autres, un nombre entier supérieur ou égal à 0 et infé- rieur ou égal à 6, c, y, q, s et u, identiques ou différents, représentent indépen- damment les uns des autres, un nombre entier supérieur ou égal à 0 et infé- rieur ou égal à 1, Q et U, identiques ou différents, représentent chacun, indé- pen-damment l'un de l'autre, un atome d'oxygène, un atome de soufre ou un des groupes, -0-CO-, -CO-O-, -NH-CO-, -CO-NH- ou-NH-, Ar représente un groupe arylène et notamment un groupe phénylène, X représente un atome d'hydrogène ou un des radicaux méthoxy ou éthoxy, étant entendu, que lors- que c et q sont égaux à 1, la somme y+o est différente de zéro, que lorsque q est égal à 1 et que u est égal à 0, la somme r+s+t+v est différente de 0, que lorsque u est égal à 1, v est différent de 0, que lorsque u est égal à 1 et que q est égal à 0, la somme y+o+r+s+t est différente de 0, que lorsque s est égal à 0, et que q et u sont chacun égaux à 1, la somme r+t est différente de 0, et que la somme a+y+o+r+t+v est inférieure ou égale à 12 6 Composé de formule (I) telle que définie à la revendication 5, dans laquelle le radical de formule (B1), est choisi parmi les radicaux 3- (triéthoxysilyl) propyle, 3-[[3-(triéthoxysilyl) propyl] oxy] 2-hydroxy propyle. [4- [[[3-(triéthoxysilyl) propyl] amino] méthyl] phényl] méthyle, 4-[(triéthoxysilyl) phényl] propyle, 3-oxo 3-[[3-(triéthoxysilyl) propyl] oxy] propyle, 2-oxo 2-[[3- (triéthoxysilyl) propyl] amino] éthyle, [[3-(triéthoxysilyl) propyl] amino] carbonyle ou 4-[(triéthoxysilyl) phényl] méthyle. 7. Composé de formule (1) telle que définie à l'une des revendica- tions 1 à 5, dont les noms suivent : le 6,6,13,13,20,20,27,27-octaméthyl 1,4,8,11,15,18,22,25-octakis[[[3-(triéthoxy- silyl)propyl]amino]carbonyl] 1,4,8,11,15,18,22,25-octaazacyclooctacosane, le 6,6,13,13,20,20,27,27-octaméthyl 8,11,22,25-tétrakis[[[3-(triéthoxysilyl)pro- pyl]amino]carbonyl] 1 ,4,8,11,15,18,22,25-octaazacyclooctacosane-2,3, 16, 17- tétraone, le 7,10,19,22,31,34,43,46-octakis[[[3-(triéthoxysilyl)propyl]amino]carbonyl] 1,4, 7,10,13,16,19,22,25,28,31,34,37,40,43,46-hexadécaazacyclooctatétracontane- 2,3,14,15,26,27,38,39-octaone, le 8,11,22,25,36,39,50,53-octakis[[[3-(triéthoxysilyl)propyl]amino]carbonyl] 1,4, 8,11,15,18,22,25,29,32,36,39,43,46,50,53-hexadécaazacyclohexapentacontane -2,3,16,17,30,31,44,45-octaone ou le 6,6,13,13,20,20,27,27-octaméthyl 8,11,22,25-tétrakis[4- [(triéthoxysilyl)phényl] méthyl] 1,4,8,11,15,18,22,25-octaazacyclooctacosane- 2,3,16,17-tétraone. 8. Procédé de préparation du composé de formule (I) telle que définie à l'une quelconque des revendications 1 à 7, caractérisé en ce que : a) l'on fait réagir un composé de formule (C) Z-R'5-Si(X1)(X2)(X3) (C) dans laquelle X1, X2, et X3, identiques ou différents, représentent chacun, indépendamment l'un de l'autre un atome d'hydrogène, un atome d'halogène ou un radical OR6, dans lequel R6 représente un atome d'hydrogène ou un radical alkyle comportant de 1 à 4 atomes de carbone, R'5 représente un radical divalent dérivé d'une chaîne hydrocarbonée aliphatique saturée ou insaturée comportant de 1 à 10 atomes de carbone, dans laquelle sont éventuellement intercalés, un ou plusieurs chaînons structuraux choisis parmi le groupe arylène, ou les fragments -0-, -S-, O-C(=O)-, -N(R7)-C(=0)-, ou -N(R7)-, dans lesquels R7 représentent un atome d'hydrogène, un radical hydrocarboné aliphatique comportant de 1 à 6 atomes de carbone, un radical benzyle ou un radical phénéthyle, ladite chaîne étant non substituée ou substituée par un ou plusieurs radicaux choisis parmi les atomes d'halogène, le groupe hydroxy, les radicaux alkyle comportant de 1 à 4 atomes de carbone ou les radicaux benzyle ou phénéthyle, Z représente un groupe fonctionnel capable de réagir avec un fonction amine secondaire, =N-H, pour former une liaison covalente N-C, avec un composé de formule (I'): dans laquelle W'1, W'2 et W3, identiques ou différents, représentent indépendamment les uns des autres, chacun un radical divalent choisi parmi ceux représentés par la formule générale (A') : -[(CTsTs) (CT,TZ) [N(R'4)]a-(CTsT)m-(CT7T$)b]i- (A') dans laquelle, a, b, I, p, n, m, T1, T2, T3 T4 T5, T6, T7 et T8 ont la même définition que pour la formule (A) telle que définie précédemment et R'4 représente, un atome d'hydrogène, un radical alkyle, linéaire ou ramifié, comportant de 1 à 15 atomes de carbone ou un radical [(hétéro)aryl]alkyle comportant de 7 à 12 atomes de carbone, R'1 et R'2, et R'3, identiques ou différents, représentent chacun, indépendamment l'un de l'autre et de R4, un atome d'hydrogène, un radical alkyle, linéaire ou ramifié, comportant de 1 à 15 atomes de carbone ou un radical [(hétéro)aryl]alkyle comportant de 7 à 12 atomes de carbone, étant entendu qu'au moins un de ces atomes d'azote cycliques est non substitué, pour former le composé de formule (1) tel que défini précédemment et, si désiré, b) l'on fonctionnalise tout ou partie des azotes cycliques non substitués, dudit composé de formule (1), pour former un composé de formule (Id), correspondant à la formule (1) telle que définie précédemment, dans laquelle au moins un des R1, R2, R3 ou R4, représente un radical -(CH2)w-C(=O)-V, dans lequel w et V sont tels que définis précédemment. 9. Variante du procédé de préparation selon la revendication 8, mis en #uvre avec un composé de formule (Ci): Z'-(CH2)o-(Q)q-(CH2)r(Ar)s-(CH2)-(U)u-(CH2)v-Si(Xh (Ci) dans laquelle o, q, r, s, t, u, v, Q, Ar, U et X ont la même définition pour la formule (B1) telle que définie précédemment, Z' représente soit un radical halo, notamment un radical bromo ou un radical iodo, soit un groupe oxiran-2-yle, soit un groupe éthényle, soit un radical isocyanato, la somme q + s est égale à 0 ou à 1, étant entendu que lorsque q est égal à 1, et que Z' représente un radical halo ou un radical isocyanato, o est différent de 0, que lorsque q est égal à 1 et que u est égal à 0, la somme r+s+t+v est différente de 0, que lorsque u est égal à 1, v est différent de 0, que lorsque u est égal à 1 et que q est égal à 0, la somme o+r+s+t est différente de 0, que lorsque s est égal à 0, et que q et u sont chacun égaux à 1, la somme r+t est différente de 0, et que la somme o+r+t+v est inférieure à 6, et plus particulièrement avec le (triéthoxy) (3iodopropyl) silane, le 2-[[[3-(triéthoxysilyl) propyl] oxy] méthyl]oxiranne, le N-[[4- (bromométhyl) phényl] méthyl] N-[3-(triéthoxysilyl) propyl] amine, le (triéthoxy) [(4-iodométhyl) phényl] silane, le propènoate de 3-(triéthoxysilyl) propyle, le N- [3-(triéthoxysilyl) propyl] bromoacétamide ou le (triéthoxy) (3-isocyanatopropyl) silane. 10. Gel de polysiloxane (III) incorporant des polyazamacrocycles et des complexes métalliques de ces ligands azotés, caractérisé en ce qu'il est susceptible d'être obtenu à partir de l'hydrolyse d'un composé de formule (I) telle que définie à l'une des revendications 1 à 7, conduisant à la formation d'un gel de polysiloxane incorporant des motifs de polyazamacrocycles non métallés (NI'), suivie de l'action d'un sel métallique sur ledit gel (il[). et plus particulièrement le gel de polysiloxane (1111) dans lequel l'élément métallique est choisi parmi le cobalt ou le cuivre. 11. Gel de polysiloxane (IV) incorporant des polyazamacrocycles et des complexes métalliques de ces ligands azotés, caractérisé en ce qu'il est susceptible d'être obtenu à partir de l'action d'un sel métallique sur un composé de formule (I) telle que définie à l'une des revendications 1 à 7, conduisant à la formation d'un complexe organométallique dudit métal avec ledit composé de formule (1), suivie de l'hydrolyse dudit complexe organométallique et plus particulièrement le gel de polysiloxane (IV,) dans lequel l'élément métallique est choisi parmi le cobalt ou le cuivre. 12. Procédé de préparation du gel de polysiloxane (III) caractérisé en ce qu'un composé de formule (1) telle que définie à l'une quelconque des revendications 1 à 7 est soumis à un hydrolyse conduisant à la formation d'un gel de polysiloxane incorporant des motifs de polyazamacrocycles non métallés (III'), puis en ce que ledit gel (III') est mis à réagir avec un sel métallique. 13. Procédé de préparation du gel de polysiloxane (IV) caractérisé en ce qu'un composé de formule (1) telle que définie à l'une quelconque des revendications 1 à 7 est mis à réagir avec un sel métallique conduisant à la formation d'un complexe organométallique dudit métal avec ledit composé de formule (1), puis en ce que ledit complexe organométallique est soumis à une hydrolyse. 14. Utilisation de ces gels hybrides métallés tels que définis à l'une des revendications 10 ou 11, pour séparer un gaz déterminé d'un mélange de gaz, caractérisée par la mise en contact dudit mélange de gaz avec un des gels hybrides métallés (III) ou (IV), tels que définis précédemment, dans des conditions permettant l'absorption dudit gaz à séparer, suivie d'un phase de désorption dudit gaz fixé sur ledit gel et d'une phase de récupération dudit gaz désorbé 15. Utilisation telle que définie à la revendication 14 appliquée à la séparation de l'oxygène de l'air, soit dans le but de produire de l'oxygène pur, soit dans le but d'éliminer l'oxygène de l'air. 16 Gel non métallé (III') tel que défini à la revendication 10. 17. Utilisation du gel (III') telle que définie à la revendication 10, pour purifier les liquides et notamment le peroxyde d'hydrogène. 18. Utilisation du gel (III') tel que défini à la revendication 10, pour purifier les gaz par adsorption des impuretés gazeuses indésirables